(57)【要約】【課題】    水を含んでいるが、加工装置のワイヤーの金属部分に対する耐腐食性が良好かつ、水とシリコンとの反応による水素発生が抑制できる、シリコンインゴットスライス用水溶性切削液を提供する。【解決手段】    水混和性溶媒（Ａ）、標準酸化還元電位が−０．６０Ｖ〜１．４０Ｖである酸化剤（Ｂ）、および水（Ｗ）を必須成分とするシリコンインゴットスライス用水溶性切削液を用いる。【選択図】    なし【特許請求の範囲】
【請求項１】
水混和性溶媒（Ａ）、標準酸化還元電位が−０．６０Ｖ〜１．４０Ｖの酸化剤（Ｂ）、および水（Ｗ）を必須成分とすることを特徴とするシリコンインゴットスライス用水溶性切削液。
【請求項２】
該酸化剤（Ｂ）が、過ヨウ素酸、臭素酸カリウム、過塩素酸、およびクロム酸カリウムから選ばれる１種以上である請求項１記載のシリコンインゴットスライス用含水切削液。
【請求項３】
該酸化剤（Ｂ）の使用時の含有量が、水混和性溶媒（Ａ）と水（Ｗ）の合計量に対して０．０１〜１０重量％である請求項１または２記載のシリコンインゴットスライス用含水切削液。
【請求項４】
請求項１〜３いずれか記載のシリコンインゴットスライス用水溶性切削液を用いて固定砥粒によりシリコンインゴットを切断する工程を含むシリコンインゴットスライスの製造方法。
【請求項５】
請求項１〜３いずれか記載の水溶性切削液を用いてシリコンインゴットをスライスして製造されたシリコンウエハ。
【請求項６】
請求項５に記載のシリコンウエハを用いて製造された電子材料。
【発明の詳細な説明】
【技術分野】
【０００１】
本発明は、シリコンインゴットを切削するときに使用する含水の水溶性切削液に関する。さらに詳しくは、たとえ一定量以上の水を含有していても、水とシリコンとの反応を抑制することができる水溶性切削液に関する。
【０００２】
従来より、シリコンのワイヤーによる切断加工は、鉱物油などを溶媒に用いた非水溶性の切削液を用いて行われてきた（例えば特許文献１）。
しかし、比熱の高い水を混和した水溶性の切削液は切断時に生じる摩擦熱の冷却性に優れ、かつ有機溶剤による引火の危険性も低くなるため、近年は、水溶性の切削液が開発されている（例えば特許文献２や特許文献３）。
しかしその反面、水の含有量が高い場合には、切断加工中や切断加工後に水とシリコン（ウエハ表面や切粉）が反応して水素ガスが発生し、引火爆発の問題があるために、水の含有量が制限されてしまう。
【０００３】
一方で、水とシリコンの反応により発生する水素ガスを抑制する目的で、切削時に発生するシリコン微粉末を酸化するために、酸化剤として過酸化水素水を配合した水溶性の切削液が開発されている（例えば特許文献４）。
しかし、水とシリコンの反応性は抑えられるものの、過酸化水素が加工装置やワイヤーを腐食するという問題があった。
【先行技術文献】
【特許文献】
【０００４】
【特許文献１】特開平１０−１１０１８０号公報
【特許文献２】特開２００３−８２３３４号公報
【特許文献３】特開２００５−１５６１７号公報
【特許文献４】特開２００６−８８４５５号公報
【発明の概要】
【発明が解決しようとする課題】
【０００５】
本発明は、水を含んでいるが、加工装置のワイヤーの金属部分に対する耐腐食性が良好で、かつ水とシリコンとの反応による水素発生が抑制可能なシリコンインゴットスライス用水溶性切削液を提供することを目的とする。
【課題を解決するための手段】
【０００６】
本発明者は、上記の目的を達成するべく検討を行った結果、本発明に到達した。
すなわち、本発明は、水混和性溶媒（Ａ）、標準酸化還元電位が特定の範囲にある酸化剤（B）、および水（Ｗ）を必須成分として含有することを特徴とするシリコンインゴットスライス用水溶性切削液；このシリコンインゴットスライス用水溶性切削液を用いて固定砥粒ワイヤーによりシリコンインゴットを切断する工程を含むシリコンインゴットをスライスする製造方法：シリコンインゴットスライス用水溶性切削液を用いてシリコンインゴットを切断して製造されたシリコンウエハ；並びにこのシリコンウエハを用いて製造された電子材料である。
【発明の効果】
【０００７】
本発明の水を含む水溶性切削液は、シリコンインゴットの切削工程において、加工装置やワイヤーに対する耐腐食性に優れる。さらに、水とシリコンとの反応による水素発生が抑制されるため、火災の心配がないという効果を奏する。
【発明を実施するための形態】
【０００８】
本発明の水溶性切削液は、水混和性溶媒（Ａ）、標準酸化還元電位が特定の範囲にある酸化剤（Ｂ）、および水（Ｗ）を必須成分として含有する。
【０００９】
本発明の水溶性切削液の水溶性とは、水と任意の割合で混和して分離しないことを意味する。
そして、本発明の水溶性切削液は、使用前にさらに、水、あるいは水と任意の割合で混和しえる水混和性有機溶媒で希釈して使用してもよい。
【００１０】
本発明の水溶性切削液の必須成分である水混和性溶媒（Ａ）は、任意の割合で水に溶解する溶媒であれば差しつかえなく、例えばメタノール、エタノール、アセトン、アセトニトリル、グリセリン、ポリオキシアルキレン付加物（Ａ１）などが挙げられ、不揮発性の観点からポリオキシアルキレン付加物（Ａ１）が好ましい。
また、水混和性溶媒（Ａ）は1種類でもよく２種類以上の混合物であってもよい。
【００１１】
本発明の水混和性溶媒（Ａ）として好ましいポリオキシアルキレン付加物（Ａ１）は、下記化学式（１）で表される。
【００１２】
Ｒ１Ｏ−（ＡＯ）ｎ−Ｒ２      （１）  
［式（１）中、Ｒ１とＲ２はそれぞれ独立に水素原子またはアルキル基；ＡＯは、１種または２種以上の炭素数が２〜４のオキシアルキル基を表す。ｎはアルキレンオキサイドの平均付加モル数を表す。（ＡＯ）ｎは１種または２種以上のアルキレンオキサイドの付加形式を表し、２種の場合の付加形式はブロック状でもランダム状でもよい。ｎはＡＯの平均付加モル数を表し、1〜１０の数である。］
【００１３】
式（１）中のＲ１とＲ２は、それぞれ独立に水素原子またはアルキル基を表す。
アルキル基としては炭素数１〜６のアルキル基が挙げられ、例えば、メチル基、エチル基などが挙げられる。
Ｒ１とＲ２として好ましいのは、水素原子、メチル基、エチル基、ブチル基である。Ｒ１とＲ２共に水素原子も好ましい。
【００１４】
式（１）中のＡＯは炭素数が２〜４のオキシアルキレン基を表し、オキシエチレン基、オキシプロピレン基、オキシブチレン基などが挙げられ、これらの２種以上を併用してもよく、ブロック付加でもランダム付加でもよい。
水溶性の点でオキシエチレン基、オキシプロピレン基が好ましく、オキシエチレン基単独、オキシエチレン基とオキシプロピレン基の併用がさらに好ましい。
【００１５】
ｎはＡＯの平均付加モル数を表し、通常1〜１０の数である。好ましくは１〜６、さらに好ましくは１〜４である。１０を超えると粘度が高くなり過ぎ、使用時に泡立ちが起こる。
（ＡＯ）ｎは１種のアルキレンオキサイドまたは２種以上のアルキレンオキサイドの付加形式を表し、２種以上の場合の付加形式はブロック状でもランダム状でもよい。
【００１６】
ポリオキシアルキレン付加物（Ａ１）の具体例として、アルキレングリコール（Ａ１１）、ポリアルキレングリコール（Ａ１２）等の水溶性グリコール；これらのアルキルエーテル等の水溶性エーテル等が挙げられる。
【００１７】
アルキレングリコール（Ａ１１）としては、エチレングリコール、１，２−プロピレングリコール、１，３−プロピレングリコール、１，２−ブチレングリコール、１，３−ブチレングリコール、１，４−ブチレングリコールなどが挙げられる。
【００１８】
ポリアルキレングリコール（Ａ１２）としては、ポリエチレングリコール（ジエチレングリコール及びトリエチレングリコールなど）、ポリ１，２−プロピレングリコール（ジ１，２−プロピレングリコールなど）、ポリ１，３−プロピレングリコール、ポリ１，２−ブチレングリコール、ポリ１，３−ブチレングリコール、ポリ１，４−ブチレングリコールなどが挙げられる。
【００１９】
アルキレングリコール（Ａ１１）のモノもしくはジアルキルエーテル（Ａ１３）としては、エチレングリコールモノメチルエーテル、エチレングリコールジメチルエーテル、１，２−プロピレングリコールモノメチルエーテル及び１，２−プロピレングリコールジメチルエーテルなどが挙げられる。
【００２０】
ポリアルキレングリコール（Ａ１２）のモノもしくはジアルキルエーテル（Ａ１４）としては、ポリエチレングリコールモノメチルエーテル［ジエチレングリコールモノメチルエーテル及びトリエチレングリコールモノメチルエーテルなど］、ポリエチレングリコールジメチルエーテル［ジエチレングリコールジメチルエーテル及びトリエチレングリコールジメチルエーテルなど］及びポリ１，２−プロピレングリコールモノメチルエーテル［ジ１，２−プロピレングリコールモノメチルエーテルなど］などが挙げられる。
【００２１】
ポリオキシアルキレン付加物（Ａ１）のうち好ましいのは、スラリー粘度の観点から、アルキレングリコール（Ａ１１）、アルキレングリコールモノアルキルエーテル（Ａ１３）、およびポリアルキレングリコールモノアルキルエーテル（Ａ１４）である。
さらに好ましくは、オキシアルキレン基の炭素数が２〜３であるアルキレングリコール、ポリアルキレングリコールのモノメチルエーテル、モノエチルエーテル、モノブチルエーテルである。
【００２２】
本発明における水溶性切削液の第２の必須成分である酸化剤（B）は、標準酸化還元電位が特定の範囲にある酸化剤である。
すなわち、本発明の酸化剤（Ｂ）は、標準酸化還元電位が−０．６０〜１．４０である。
【００２３】
酸化剤（Ｂ）の標準酸化還元電位は通常−０．６０〜１．４０、好ましくは−０．３０〜１．２０である。
下限未満では水とシリコンの反応による水素発生の抑制が不十分であり、上限を超えると金属に対する耐腐食性が低下する。ここで言う酸化剤とは、シリコンの標準酸化還元電位である−０．８５７Ｖよりも高い標準酸化還元電位を有する化合物である。
【００２４】
酸化剤（Ｂ）の具体例として、クロム酸カリウム（標準酸化還元電位（以下Ｅ゜と示す）＝１．３３Ｖ）、二酸化マンガン（Ｅ゜＝１．２３）、過ヨウ素酸（Ｅ゜＝１．１６Ｖ）、過塩素酸（Ｅ゜＝１．２０）臭素酸カリウム（Ｅ゜＝０．６０Ｖ）、ヨウ素（Ｅ゜＝０．５４Ｖ）、塩化銅（Ｅ゜＝０．１４Ｖ）、ヨウ化銅（Ｅ゜＝−０．１９Ｖ）、水酸化鉄（Ｅ゜＝−０．５６Ｖ）などが上げられる。
これらのうち、過ヨウ素酸、臭素酸カリウム、過塩素酸、クロム酸カリウムが好ましい。
【実施例】
【００２５】
以下、実施例および比較例により本発明をさらに説明するが、本発明はこれらに限定されるものではない。以下、特に定めない限り、％は重量％、部は重量部を示す。
【００２６】
実施例１〜２および 比較例１〜２
表１記載の配合比（重量部）で各成分を配合し、実施例１〜２および比較例１〜２の水溶性切削液を調製した。
【００２７】
【表１】
2012116922.tif 000002
【００２８】
得られた水溶性切削液について、反応抑制性と耐腐食性の性能評価を行った。その結果を表１に示す。
【００２９】
＜反応抑制性＞
水とシリコンの反応による水素発生の抑制性の評価は以下に示す方法で行った。
（１）ガラスサンプル瓶に水溶性切削液１８ｇとシリコン粉末（高純度化学研究所製、純度９９％、平均粒径１μｍ）を２ｇ加え、３８ｋＨｚの超音波洗浄機を用いて超音波を２分間照射して、シリコン粉末を分散してスラリーを得た。
（２）上記のスラリーが入ったガラスサンプル瓶の口に、ガラス管を通したゴム栓でそのサンプル瓶の封をし、水を満たして逆さに水槽に伏せたメスシリンダーにそのガラス管の他端を導入し、発生した水素ガスをメスシリンダー内部の水と置換させるようにセットした。
（３）これらの水槽、メスシリンダー、ガラス菅およびスラリーの入ったサンプル瓶の一連のセットを、６０℃の恒温高温槽に２時間静置し、その間に発生する水素を水上置換法にてメスシリンダーに回収して水素発生量を測定した。
【００３０】
反応抑制性の評価は以下の判断基準に従って行った。
○：水素ガス発生量が１０ｍｌ未満
×：水素ガス発生量が１０ｍｌ以上
【００３１】
＜耐腐食性＞
耐腐食性の評価は以下に示す方法で行った。
（１）被めっき物の調製
縦２．０ｃｍ×横０．８ｃｍ×厚さ０．６ｍｍのＳＵＳ３１６板に、平均粒径１μｍのアルミナ砥粒（商品名：Ａ−３２、日本軽金属社製）をまぶし、それを＃１０００のサンドペーパーを用いて研磨した後、イオン交換水中で３８ｋＨｚの超音波洗浄機で５分間、引き続いて２００ｋＨｚの超音波洗浄機で５分間浸漬洗浄を行った後、窒素気流で乾燥させて、被めっき物を作成した。  
【００３２】
（２）金属めっきの作成
硫酸ニッケル六水和物１８部、塩化ニッケル六水和物３．５部、ホウ酸２部およびイオン交換水７６．５部の配合部数で作成した金属めっき液５０ｇを５０ｍｌのビーカーに秤量し、上記の被めっき物を浸漬させ、陰極電流密度０．４４Ａ／ｄｍ３×１０分間の条件で、電解めっきを行うことにより、テストピース用の金属めっき物を作成した。
【００３３】
（３）めっき後の耐腐食性の評価
金属めっき物を恒温恒湿機を用い、５０℃の条件下で各水溶性切削液５０ｇに４８時間浸漬させた試験片の耐腐食性を、微細欠陥可視化検査装置（機器名：Ｍｉｃｒｏ−Ｍａｘ（ＶＭＸ−４１００Ｎａｐｉｅｒ、ＶＩＳＩＯＮ  ＰＳＹＴＥＣ社製）で観察し、目視で評価し、下記の判断基準で判定した。
【００３４】
○：めっき表面の変化が全く認められない
△：表面の一部が変化したと認められる
×：全面が変化したと認められる
【００３５】
表１の結果から明らかなように、酸化剤として標準酸化還元電位本発明の範囲内である過ヨウ素酸（Ｅ゜＝１．１６Ｖ）を使用した実施例１と臭素酸カリウム（０．６０Ｖ）を使用した実施例２の水溶性切削液はいずれも、反応抑制性、耐腐食性ともに優れている。
一方、酸化剤の標準酸化還元電位が本発明の範囲の上限を超える過酸化水素（１．７７Ｖ）を配合した比較例１では、ニッケルメッキ部分が完全に溶出し、耐腐食性が極めて低い。
一方、同じく酸化剤の標準酸化還元電位が本発明の範囲の下限を下回る塩化亜鉛（−０．７６Ｖ）を配合した比較例２では、シリコンと水との反応抑制性が不十分である。
【産業上の利用可能性】
【００３６】
本発明の本発明の水溶性切削液は、水とシリコンとの反応抑制性および加工装置やワイヤーに対する耐腐食性を兼ね備えているため、シリコンインゴットを切断するときに使用する水溶性切削液して有用である。
本発明の水溶性切削液を用いてシリコンインゴットを切削加工して製造されたシリコンウエハは、例えばメモリー素子、発振素子、増幅素子、トランジスタ、ダイオード、太陽電池、ＬＳＩの電子材料として利用でき、これらの電子材料は、パソコン、携帯電話、ディスプレー、オーディオ等に使用することができる。  
また、本発明の水溶性切削液は、水晶、炭化ケイ素、サファイヤ等の硬質な材料を切削するときに使用する切削液としても有用である。